(57)【特許請求の範囲】
【請求項１】
紙又は不織布であって、繊維と、少なくとも一つの多糖類添加物と、カルボン酸、ハロゲン化ヘテロ芳香族化合物及びそれらの塩からなる群より選択される少なくとも一つの架橋剤又は機能化剤と、を含み、
前記少なくとも一つの架橋剤又は機能化剤の分子量は１０００ｇ／ｍｏｌより小さく、
前記架橋剤又は機能化剤の少なくとも一部が前記繊維に共有結合し、
前記少なくとも一つの多糖類添加物が前記少なくとも一つの架橋剤又は機能化剤を介して前記繊維に結合している紙又は不織布。
【請求項２】
請求項１に記載の紙又は不織布であって、エアレイドウェブ又は湿式ウェブである紙又は不織布。
【請求項３】
請求項１又は２に記載の紙又は不織布であって、前記架橋剤又は機能化剤が、ジカルボン酸、ポリカルボン酸、アミノ酸、ハロゲン化含窒素ヘテロ芳香族化合物及びそれらの塩からなる群より選択される紙又は不織布。
【請求項４】
請求項１から３のいずれかに記載の紙又は不織布であって、前記架橋剤又は機能化剤が、脂肪族ジカルボン酸、脂肪族ポリカルボン酸、脂肪族アミノ酸、塩素化含窒素ヘテロ芳香族化合物及びそれらの塩からなる群より選択される紙又は不織布。
【請求項５】
請求項１から４のいずれかに記載の紙又は不織布であって、前記架橋剤又は機能化剤が、クエン酸、ブタンテトラカルボン酸、マレイン酸、フマル酸、シュウ酸、マロン酸、コハク酸、アジピン酸、アスパラギン酸、グルタミン酸、イミノジコハク酸、塩素化トリアジン化合物及びそれらの塩からなる群より選択される紙又は不織布。
【請求項６】
請求項１から５のいずれかに記載の紙又は不織布であって、前記架橋剤又は機能化剤が４，６−ジクロロ−１，３，５−トリアジン−２−オール又はそのナトリウム塩である紙又は不織布。
【請求項７】
請求項１から５のいずれかに記載の紙又は不織布であって、前記架橋剤又は機能化剤がクエン酸である紙又は不織布。
【請求項８】
請求項１又は２に記載の紙又は不織布であって、前記架橋剤又は機能化剤がカルボン酸を含み、さらに少なくとも一つの次亜リン酸化合物を含む紙又は不織布。
【請求項９】
請求項１から８のいずれかに記載の紙又は不織布であって、前記多糖類添加物がカルボキシメチルセルロース、デンプン、アルギン酸又はアルギン酸塩、及び、ペクチンからなる群より選択される紙又は不織布。
【請求項１０】
請求項１から９のいずれかに記載の紙又は不織布であって、前記繊維がセルロース繊維を含む紙又は不織布。
【請求項１１】
請求項１から１０のいずれかに記載の紙又は不織布であって、前記繊維が熱融着性繊維を含む紙又は不織布。
【請求項１２】
紙又は不織布の製造方法であって、請求項１から８のいずれかにおいて規定される少なくとも一つの架橋剤又は機能化剤及び少なくとも一つの多糖類添加物が適用され、
前記架橋剤又は機能化剤の少なくとも一部が前記紙又は不織布の繊維に共有結合され、
前記多糖類添加物が前記架橋剤又は機能化剤を介して前記繊維に結合されることを特徴とする紙又は不織布の製造方法。
【請求項１３】
紙又は不織布における、請求項１から８のいずれかにおいて規定される架橋剤又は機能化剤の使用。
【発明の詳細な説明】
【技術分野】
【０００１】
本発明は、繊維及び特定の架橋剤又は機能化剤を含む紙又は不織布、前記紙又は不織布又はエアレイドウェブの製造方法、及び、紙又は不織布における前記架橋剤又は機能化剤の使用に関する。
【背景技術】
【０００２】
紙又は不織布は様々な用途に使用できる。それらの例としては、食品包装用の包装材、例えば紅茶やコーヒーなどの浸出飲料用、又は、油の濾過用のフィルター材、オーバーレイ紙などの複合積層体、ラベルや包装に適した蒸着紙、衛生及びパーソナルケア製品、例えばふきん、タオル、ナプキン及び台ふきんなどのホームケア製品、例えば壁装材（壁紙）などの特殊な紙、マットレス及び室内装飾パッドなどのエアレイド不織布などとしての使用が挙げられる。
【０００３】
その使用に応じて、紙又は不織布は、例えば乾燥状態及び／又は湿潤状態における引張強度、多孔性、密着性、湿潤性、親水性／疎水性などの様々な特性を満たさなければならない。前記紙又は不織布は、使用後に分解できることが必要又は有利となり得る。したがって、生分解性は、紙又は不織布のさらに望ましい特性であると言える。
【０００４】
紙又は不織布は、典型的に、ウェブを主として構成する繊維を含み、前記繊維は天然繊維又は合成繊維であってもよい。紙又は不織布に所望の特性を加えるために、その組成を改質することがしばしば必要となる。
【０００５】
欧州特許出願公開０  ９４３  ７３１号公報には、添加物としてカルボキシメチルセルロース（ＣＭＣ）などの両親媒性化合物、又は、スチレン／アクリレート共重合体などの親水性及び疎水性化合物を用いることで、湿潤性及び吸水性を調節するフィルター材が開示されている。
【０００６】
しかしながら、本願の発明者らは、欧州特許出願公開０  ９４３  ７３１号公報において両親媒性又は親水性化合物として提案されている多糖類は単体で、乾燥状態においては安定した繊維同士の架橋を提供するが、湿潤状態においては不十分であることを発見した。欧州特許出願公開０  ９４３  ７３１号公報において提案されているスチレン／アクリレート共重合体などの疎水性化合物は、より良好な湿潤強度を提供する一方で、鉱油に基づいているため、資源保護及び生分解性の観点からは望ましくない。
【発明の概要】
【発明が解決しようとする課題】
【０００７】
本発明の目的は、必要に応じた特定の特性を備えた紙又は不織布を提供すること、及び、生物学的根拠及び／又は生分解性に関する生態学的な利点を含むことである。
【０００８】
特に、本発明は、従来の油性化合物より環境に優しいだけでなく、紙又は不織布に所望の特性を加える架橋剤又は機能化剤などの架橋系／機能化系を提供することを目的とする。
【０００９】
本発明は、繊維と、カルボン酸、ハロゲン化ヘテロ芳香族化合物、及びそれらの塩からなる群より選択される架橋剤又は機能化剤を少なくとも一つ含む、紙又は不織布に関する。
【００１０】
本願の発明者らは、本願に開示される架橋剤又は機能化剤は、前述した従来の油性化合物の代わりとなり、乾燥状態及び湿潤状態だけでなく極度のｐＨ値などの厳しい環境下においても高い引張強度などの所望の特性を紙又は不織布に加えることができることを発見した。前記紙又は不織布の多孔性、密着性、湿潤性又は親水性／疎水性は、本願に開示される特定の架橋剤又は機能化剤とその量を適切に選択すること、又は、例えばカルボキシメチルセルロース（ＣＭＣ）などの多糖類の添加物などのその他の添加物と化合させることによって、所望の特性へと容易に調節できる。
【００１１】
したがって、本発明はさらに、紙又は不織布における、本願に開示される架橋剤又は機能化剤の使用に関する。
【００１２】
さらに、本発明は、本願に開示される架橋剤又は機能化剤の少なくとも一つが用いられることを特徴とする紙又は不織布の製造方法に関する。
【図面の簡単な説明】
【００１３】
【図１】本発明に係る紙又は不織布において、本願に開示される架橋剤又は機能化剤の使用及び／又は化合の可能性を示す概略図である。
【図２】本発明及び先行技術に係る紙又は不織布の引張強度を測定した実験結果を示す図である。
【発明を実施するための形態】
【００１４】
以下に、本発明の詳細及び更なる特徴及び利点が詳述される。しかしながら、本発明は、次の特定の記載及び実施形態に限定されるものではなく、それらは説明のために記載されているに過ぎない。
【００１５】
さらに、前記紙又は不織布に関する本願のいかなる開示又は代表的な実施例は、本願に開示される紙又は不織布の製造方法、及び、本願に開示される架橋剤又は機能化剤の使用にも用いることができ、また、その逆も可能である。
【００１６】
本発明は、繊維を含み、本願に開示される少なくとも一つの架橋剤又は機能化剤を含むことを特徴とする紙又は不織布を提供する。
【００１７】
前記の少なくとも一つの架橋剤又は機能化剤の分子量は、特に１０００ｇ／ｍｏｌより小さく、特に７５０ｇ／ｍｏｌより小さく、特に６００ｇ／ｍｏｌより小さく、特に５００ｇ／ｍｏｌより小さく、特に４００ｇ／ｍｏｌより小さく、特に３００ｇ／ｍｏｌより小さく、また、典型的に５０ｇ／ｍｏｌより大きく、特に７５ｇ／ｍｏｌより大きい。すなわち、前記の少なくとも一つの架橋剤又は機能化剤は、特に高分子化合物ではない。
【００１８】
特に、前記紙又は不織布は、好ましくは、アクリレートポリマーバインダーなどの高分子（合成）バインダーを含まない。
【００１９】
本発明に係る紙又は不織布は、例えば、食品包装用の包装材、例えば紅茶やコーヒーなどの浸出飲料用、又は、油の濾過用のフィルター材、オーバーレイ紙などの複合積層体、ラベルや包装に適した蒸着紙などの蒸着紙、衛生及びパーソナルケア製品、例えばふきん、タオル、ナプキン及び台ふきんなどのホームケア製品、例えば壁装材（壁紙）などの特殊な紙、マットレス及び室内装飾パッドなどのエアレイド不織布のために用いられてもよい。本発明に係る紙又は不織布は、好ましくは、紅茶及びコーヒー用のフィルター材である。
【００２０】
本発明に係る紙又は不織布は、特にエアレイドウェブまたは湿式ウェブであってもよい。
【００２１】
本願における“〜を含んでいる（ｃｏｍｐｒｉｓｉｎｇ）”又は“〜を含む（ｃｏｍｐｒｉｓｅ）”という表現は、“〜を含んでいる”又は“〜を含む”という意味だけでなく、“実質的に〜からなっている（ｃｏｎｓｉｓｔｉｎｇ  ｅｓｓｅｎｔｉａｌｌｙ  ｏｆ）”又は“実質的に〜からなる（ｃｏｎｓｉｓｔ  ｅｓｓｅｎｔｉａｌｌｙ  ｏｆ）”及び“〜からなっている（ｃｏｎｓｉｓｔｉｎｇ  ｏｆ）”又は“〜からなる（ｃｏｎｓｉｓｔ  ｏｆ）”の意味を包含する。
【００２２】
“架橋剤又は機能化剤”という記載は、好ましくは共有結合を介して繊維を結合できる化合物を示し、架橋を形成できる、又は、繊維を機能化できることを意味する。
【００２３】
本願において用いられる“架橋する”又は“架橋”という記載は、以下に詳述される、二つの繊維の結合、又は繊維と多糖類添加物などの更なる添加物との結合だけでなく、一つの繊維内における架橋をも包含する。本願において用いられる“架橋する”又は“架橋”という記載は、紙又は不織布の（内部の）中の（例えば、二つの繊維の結合、繊維と更なる添加物の結合、及び／又は一つの繊維内における架橋、などの）結合を特に包含し、特に、紙又は不織布の表面上だけのことではない。
【００２４】
本願において用いられる“機能化”という記載は、親水性、疎水性、湿潤性、密着性、安定性、引張強度、耐性などの特定の機能を、紙又は不織布に加えることを意味する。
【００２５】
本発明に係る紙又は不織布において、前記架橋剤又は機能化剤の少なくとも一部が、特に共有結合によって、前記繊維に結合される。ここで用いられる“少なくとも一部”という記載は、以下に詳述されるカルボン酸化合物と次亜リン酸化合物の組み合わせの場合、前記カルボン酸化合物と次亜リン酸化合物の少なくとも一種類が前記繊維に結合されることを意味してもよく、例えば、少なくとも前記カルボン酸が前記繊維に結合されることを意味してもよい。ここで用いられる“少なくとも一部”という記載は、前記紙又は不織布に含まれる前記架橋剤又は機能化剤の量の少なくとも５％、特に少なくとも１０％、特に少なくとも２０％、特に少なくとも３０％、特に少なくとも４０％、特に少なくとも５０％、特に少なくとも６０％、特に少なくとも７０％、特に少なくとも８０％、特に少なくとも９０％、特に１００％までが、前記繊維に結合されることを意味する。
【００２６】
本発明に係る架橋剤又は機能化剤は、カルボン酸、ハロゲン化ヘテロ芳香族化合物及びそれらの塩からなる群より選択される。
【００２７】
前記カルボン酸は、好ましくは、ジカルボン酸、ポリカルボン酸、アミノ酸及びそれらの塩からなる群より選択され、より好ましくは、脂肪族ジカルボン酸、脂肪族ポリカルボン酸、脂肪族アミノ酸及びそれらの塩からなる群より選択される。
【００２８】
特に好ましいジカルボン酸は、マレイン酸、フマル酸、シュウ酸、マロン酸、コハク酸、アジピン酸及びそれらの塩である。
【００２９】
特に好ましいポリカルボン酸は、クエン酸、ブタンテトラカルボン酸、イミノジコハク酸及びそれらの塩である。
【００３０】
特に好ましいアミノ酸は、アスパラギン酸、グルタミン酸及びそれらの塩である。
【００３１】
最も好ましいカルボン酸は、クエン酸及びそのナトリウム塩、特にブタン１，２，３，４−テトラカルボン酸などのブタンテトラカルボン酸及びそのナトリウム塩、及び、アスパラギン酸である。
【００３２】
前記ハロゲン化ヘテロ芳香族化合物は、Ｆ、Ｃｌ、Ｂｒ及びＩからなる群より互いに独立して選択される一つ以上のハロゲン原子を含有してもよい。
【００３３】
前記ハロゲン化ヘテロ芳香族化合物は、好ましくは、ハロゲン化含窒素ヘテロ芳香族化合物及びそれらの塩であり、より好ましくは、塩素化含窒素ヘテロ芳香族化合物及びそれらの塩である。
【００３４】
特に好ましいハロゲン化ヘテロ芳香族化合物は、ハロゲン化トリアジン化合物及びそれらの塩であり、特に塩素化トリアジン化合物及びそれらの塩である。
【００３５】
最も好ましいハロゲン化ヘテロ芳香族化合物は、４，６−ジクロロ−１，３，５−トリアジン−２−オール及びそのナトリウム塩（ＮＨＤＴ）である。
【００３６】
本発明に係る最も好ましい架橋剤又は機能化剤は、クエン酸及び４，６−ジクロロ−１，３，５−トリアジン−２−オール及びそのナトリウム塩（ＮＨＤＴ）である。
【００３７】
本願の発明者らは、前記架橋剤又は機能化剤がカルボン酸を含む場合において、前記カルボン酸がその酸性の状態であることが有利であることを発見した。言い換えれば、カルボン酸の塩はあまり好ましくない。
【００３８】
本願の発明者らは、前記架橋剤又は機能化剤が、ジカルボン酸又はポリカルボン酸、特にクエン酸などのカルボン酸を含む場合において、少なくとも一つの次亜リン酸化合物がさらに含まれることが有利であることを発見した。前記の少なくとも一つの次亜リン酸（ホスフィン酸）化合物は、特に次亜リン酸（ホスフィン酸、Ｈ３ＰＯ２）の塩であってもよく、特に、次亜リン酸ナトリウム（ホスフィン酸ナトリウム、ＮａＨ２ＰＯ２）などのそれらのナトリウム塩であってもよい。それによって、本発明に係る紙及び不織布は、生分解性及び引張強度の観点から特に有利な特性を示す。前記紙及び不織布における次亜リン酸化合物の含有量は、前記紙又は不織布の全重量に基づいて、好ましくは０．１から１０重量％であり、特に０．２から５．０重量％、特に０．３から４．０重量％、特に０．４から３．０重量％、特に０．５から２．５重量％である。
【００３９】
本発明に係る紙又は不織布の架橋剤又は機能化剤の含有量は、好ましくは、前記紙又は不織布の全重量に基づいて５０重量％までであり、より好ましくは０．０１から４０重量％、さらにより好ましくは０．０２から３０重量％、さらにより好ましくは０．０３から２５重量％、さらにより好ましくは０．０４から２０重量％、さらにより好ましくは０．０５から１５重量％であり、最も好ましくは０．１から１０重量％である。特に０．５から１０重量％、特に１．０から１０重量％が好ましく、例えば１．０から５．０重量％、又は、２．０から１０重量％が好ましい。これらの含有量の値は、もし存在するならば、少なくとも一つの次亜リン酸化合物の含有量を包含すると理解される。
【００４０】
例えば、前記紙又は不織布は、１．０から５．０重量％の（クエン酸などの）カルボン酸と、０．５から２．５重量％の少なくとも一つの（次亜リン酸ナトリウムなどの）次亜リン酸化合物を含んでもよく、前記含有量は全て前記紙又は不織布の全重量に基づく。
【００４１】
本発明に係る紙又は不織布は、少なくとも一つの多糖類添加物をさらに含む。前記多糖類添加物の好ましい例として、カルボキシメチルセルロース（ＣＭＣ）、デンプン、アルギン酸又はアルギン酸塩、ペクチン及びそれらの混合物が挙げられ、特にカルボキシメチルセルロース（ＣＭＣ）が好ましい。前記多糖類添加物は、前記架橋剤又は機能化剤によって前記紙又は不織布の繊維に好ましくは（共有結合などの結合）架橋される。
【００４２】
少なくとも一つの多糖類添加物を含むことによって、本発明に係る紙又は不織布にさらなる特性を加えることができ、本発明に係る紙又は不織布の引張強度は、前記架橋剤又は機能化剤を含むことでさらに強化される。
【００４３】
本発明に係る紙又は不織布における前記の少なくとも一つの多糖類添加物の含有量は、前記紙又は不織布の全重量に基づいて、好ましくは３０重量％までであり、特に０．１から２０重量％、特に０．２５から１５重量％、特に０．５から１０重量％、特に０．７５から５．０重量％、特に１．０から３．０重量％である。
【００４４】
例えば、前記紙又は不織布は、１．０から５．０重量％の（クエン酸などの）カルボン酸、０．５から２．５重量％の少なくとも一つの（次亜リン酸ナトリウムなどの次亜リン酸化合物、及び、１．０から３．０重量％の少なくとも一つの（ＣＭＣなどの）多糖類添加物を含んでもよく、前記含有量は全て前記紙又は不織布の全重量に基づく。
【００４５】
前記紙又は不織布の使用に応じて、本発明に係る紙又は不織布において、さらなる添加物が含有され得る。例えば、特にオーバーレイ紙として使用される際、コランダムやガラスビーズなどの耐摩耗性又は硬質材料粒子が含有されてもよい。
【００４６】
本発明に係る紙又は不織布に含有される繊維は、前記架橋剤又は機能化剤に結合できる限り、特に限定されない。
【００４７】
適する繊維は、天然繊維又はセルロース繊維である。好ましい例としては、セルロース、ビスコース、リヨセル、綿、麻、マニラアサ、ジュート、サイザルアサ、レーヨン、アバカ及びその他の繊維が挙げられ、針葉樹パルプ及び広葉樹パルプの繊維もさらに挙げられる。
【００４８】
さらに適する繊維は、合成繊維又は熱融着性繊維である。好ましい例としては、ポリエチレン（ＰＥ）、ポリプロピレン（ＰＰ）、ポリエチレンテレフタラート（ＰＥＴ）及びポリ乳酸（ＰＬＡ）などのポリエステルが挙げられる。さらに好ましい例としては、複合繊維が挙げられ、芯鞘型の複合繊維が好ましい。複合繊維は、特に溶融特性が異なるような、異なる物理的及び／又は化学的特性を有する二種類のポリマーで構成される。芯鞘型の複合繊維は、典型的に、融点の高い構成要素でできた芯と、融点の低い構成要素でできた鞘を有する。本発明における使用に適する複合繊維の例としては、ＰＥＴ／ＰＥＴ繊維、ＰＥ／ＰＰ繊維、ＰＥＴ／ＰＥ繊維及びＰＬＡ／ＰＬＡ繊維が挙げられる。
【００４９】
二種類以上の天然繊維の混合物、二種類以上の合成繊維又は熱融着性繊維の混合物、天然繊維と合成繊維又は熱融着性繊維の混合物、及び、それらのいかなる組み合わせなどの、上記の繊維の混合物を使用することも可能である。
【００５０】
前記紙又は不織布の坪量は特に限定されない。典型的には、前記紙又は不織布の坪量は５から２０００ｇ／ｍ２であり、好ましくは５０から６００ｇ／ｍ２、又は、８．５から１２０ｇ／ｍ２である。
【００５１】
前記繊維の長さ及び粗さは特に限定されない。繊維の粗さは、繊維の単位長さあたりの重量で規定される。典型的に、天然繊維又はセルロース繊維の長さは１から１５ｍｍであり、好ましくは３から１０ｍｍである。典型的に、天然繊維又はセルロース繊維の粗さは３０から３００ｍｇ／ｋｍであり、好ましくは７０から１５０ｍｇ／ｋｍである。典型的に、合成繊維又は熱融着性繊維の長さは１から１５ｍｍであり、好ましくは２から１２ｍｍである。本発明における使用に適する熱融着性繊維の粗さは０．１から５ｄｔｅｘであり、好ましくは０．３から３ｄｔｅｘである。
【００５２】
図１は、本発明に係る紙又は不織布において、架橋剤又は機能化剤の使用及び／又は化合の可能性を示す概略図である。
【００５３】
実施例Ａにおいて、前記架橋剤又は機能化剤による架橋は一つの繊維内において発生し、繊維における粉砕抵抗及び樹脂溶解性などの機械的な安定性を強化させる。
【００５４】
実施例Ｂにおいて、前記架橋剤又は機能化剤は前記繊維に結合し、前記繊維に特定の機能性を加える。例えば、クエン酸、ブタンテトラカルボン酸、アスパラギン酸、又はそれらの塩などのポリカルボン酸又はアミノ酸が架橋剤又は機能化剤として使用される場合、本発明に係る紙又は不織布の親水性及び湿潤性が向上され得る。４，６−ジクロロ−１，３，５−トリアジン−２−オール又はそのナトリウム塩（ＮＨＤＴ）などのハロゲン化ヘテロ芳香族化合物が架橋剤又は機能化剤として使用される場合、本発明に係る紙又は不織布の、特にアルカリ性条件下における疎水性及び湿潤引張強度が向上され得る。さらに、繊維の粉砕抵抗が増強され得る。
【００５５】
実施例Ｃにおいて、二つの繊維が前記架橋剤又は機能化剤によって架橋され、乾燥状態または湿潤状態における引張強度、疎水性／親水性の湿潤性及び樹脂溶解性への抵抗などの本発明に係る紙又は不織布の特性が向上された。
【００５６】
実施例Ｄにおいて、前記架橋剤又は機能化剤は、多糖類添加物を前記架橋剤又は機能化剤を介して繊維に結合させ、本発明に係る紙又は不織布にさらなる機能性を加え、引張強度などの特性をさらに向上させる。
【００５７】
実施例Ｅにおいて、二つの繊維が前記架橋剤又は機能化剤及び多糖類添加物を介して結合され、本発明に係る紙又は不織布の引張強度などの特性がさらに向上される。
【００５８】
もちろん、上述の代表的実施例ＡからＥ以外の他の更なる可能性及び組み合わせが可能であり、本発明に係る紙又は不織布は上述の代表的実施例ＡからＥのいかなる組み合わせ、及び、さらなる可能性と組み合わせを含んでもよい。
【００５９】
本発明に係る架橋剤又は機能化剤は、好ましくは、前記繊維及び任意で前記多糖類添加物に結合され得る少なくとも二つの部分を有する。
【００６０】
例えば、本発明に係る好ましい架橋剤又は機能化剤であるクエン酸及びブタンテトラカルボン酸は、前記繊維及び／又は任意の多糖類添加物の水酸基とエステル結合を形成できるカルボン酸部分を３又は４個、ぞれぞれ有する。これらの架橋剤又は機能化剤の全てのカルボン酸部分が反応しなくてもよく、残された未反応のカルボン酸部分は、本発明に係る紙又は不織布のさらなる機能化に貢献し得る。
【００６１】
本発明に係るさらに好ましい架橋剤又は機能化剤である４，６−ジクロロ−１，３，５−トリアジン−２−オールナトリウム塩（ＮＨＤＴ）は、単独で置換できる塩素原子を２個含む。さらに、ＮＨＤＴの窒素原子を介して結合を形成することができる。
【００６２】
代表的な例として、セルロース繊維（ＯＨ−Ｃｅｌｌ）及び／又はカルボキシメチルセルロース（ＣＭＣ）と共に４，６−ジクロロ−１，３，５−トリアジン−２−オールナトリウム塩（ＮＨＤＴ）の典型的な反応スキームを、いくつか以下に示す。
【００６３】
【化１】
0006297595.tif 000002
【００６４】
【化２】
0006297595.tif 000003
【００６５】
【化３】
0006297595.tif 000004
【００６６】
本発明に係る紙又は不織布は、好ましくは傾斜ワイヤ抄紙機などの抄紙機を用いる従来の製紙方法、又は、乾式エアレイド不織布製造方法によって調製することができ、前記方法は本願において規定される少なくとも一つの架橋剤又は機能化剤を追加で適用することができる。従来の製紙方法は、例えば米国特許出願公開第２００４／０１２９６３２号において開示されており、本開示は本願に折り込まれる。適する乾式エアレイド不織布製造方法は、例えば米国特許第３，９０５，８６４号において開示されており、本開示は本願に折り込まれる。
【００６７】
本願に係る紙又は不織布の製造方法は、本願において規定される架橋剤又は機能化剤を適用することを特徴とする。
【００６８】
前記架橋剤又は機能化剤の好ましい適用様式は以下の通りである。
【００６９】
次の好ましい適用様式が、本発明に係る架橋剤又は機能化剤の一例としてＮＨＤＴを、本発明に係る繊維の一例としてセルロース繊維を、及び本発明に係る任意の多糖類添加物の一例としてＣＭＣを用いて詳述されるが、これらの好ましい適用様式はこれらの特定の例に限定されるものではなく、本発明に係るその他の架橋剤又は機能化剤、繊維及び任意の多糖類添加物にも適用できる。
【００７０】
（１）別々の工程でのＮＨＤＴとＣＭＣの適用：
（ａ）Ｃｅｌｌ−Ｏ−ＮＨＭＴ（ｐＨ、温度）を得るため、セルロース繊維にＮＨＤＴを適用
（ｂ）すすぐ
（ｃ）Ｃｅｌｌ−Ｏ−ＮＨＴ−ＣＭＣ（ｐＨ、温度）を得るため、Ｃｅｌｌ−Ｏ−ＮＨＭＴにＣＭＣを適用
（ｄ）任意ですすぐ
【００７１】
（２）一つの工程でのＮＨＤＴとＣＭＣの混合物の適用：
（ａ）セルロース繊維にＮＨＤＴとＣＭＣを適用
（ｂ）任意ですすぐ
【００７２】
（３）予め機能化したＣＭＣの適用：
（ａ）ＣＭＣ−ＮＨＴ−Ｏ−Ｃｅｌｌを得るため、セルロース繊維に予め機能化したＣＭＣ（ＮＨＭＴ−ＣＭＣ）を適用
（ｂ）任意ですすぐ
【００７３】
適用様式（３）は、残存する過剰なＮＨＤＴをすすぐ工程を要しないため、特に有利であると言える。
【００７４】
これら様式に様々な改変を加えることが可能である。例えば、抄紙機に適用する前の繊維に前記架橋剤又は機能化剤及び任意の多糖類添加物を加えることができ、それによって前記架橋剤又は機能化剤と前記繊維と任意の前記多糖類添加物との反応が大量に発生する。
【００７５】
本願で詳述される架橋剤又は機能化剤は、紙又は不織布に用いることができる。例えば、食品包装用の包装材、例えば紅茶やコーヒーなどの浸出飲料用、又は、油の濾過用のフィルター材、オーバーレイ紙などの複合積層体、ラベルや包装に適した蒸着紙などの蒸着紙、衛生及びパーソナルケア製品、例えばふきん、タオル、ナプキン及び台ふきんなどのホームケア製品、例えば壁装材（壁紙）などの特殊な紙、マットレス及び室内装飾パッドなどのエアレイド不織布のために用いられてもよい。好ましくは、本願で詳述される架橋剤又は機能化剤は、紅茶及びコーヒー用のフィルター材として用いられてもよい。特に、本願で詳述される架橋剤又は機能化剤は、（乾燥状態及び／又は湿潤状態における）引張強度、多孔性、湿潤性、親水性／疎水性、及び／又は、密着性を紙又は不織布に加えるために用いられてもよい。加えて、本願で詳述される架橋剤又は機能化剤は、紙又は不織布に生分解性を加えるために用いられてもよい。
【００７６】
針葉樹及びアバカ繊維の混合物の紙又は不織布が調製された（参考例）。
【００７７】
本発明に係る実施例及び比較例の紙又は不織布を調整するため、以下に示されるように、さらなる化合物が前記参考例において用いられた混合物に加えられた。
実施例１：アルギン酸／クエン酸（９％）
実施例２：ＮＨＤＴ／アルギン酸（９％）
実施例３：ＮＨＤＴ／ペクチン（９％）
実施例４：ＮＨＤＴ  ７．３％
実施例５：クエン酸  １０％
比較例１：ＣＭＣ  ２％
比較例２：スチレン／アクリレート（６％）
【００７８】
乾燥状態、湿潤状態及び追加でＮａＯＨを６％含んだ湿潤状態（つまり、アルカリ性条件下）における、前記参考例、本発明に係る実施例、及び、比較例に係るサンプルの引張強度が決定された。乾燥引張強度は、ＩＳＯ１９２４−２に従って決定され、湿潤引張強度はＩＳＯ３７８１に従って決定された。
【００７９】
図２にその結果が示される。
【００８０】
これらの結果から明白なように、ＣＭＣ（比較例１）などの多糖類添加物のみが用いられた従来の紙と比較して、本発明に係る紙又は不織布は湿潤引張強度の点で優れている。さらに、本発明に係る架橋剤又は機能化剤は、スチレン／アクリレート共重合体（比較例２）などの従来の油性化合物の適切な代替であることを示す。
【００８１】
特定の実施形態及び実施例を通じて本発明が詳述されたが、本発明はそれらに限定されるものではなく、本発明の範囲から逸脱しない限り様々な変更及び改変が可能である。
【図１】
0006297595.tif 000005
【図２】
0006297595.tif 000006